СПОСОБ ПОЛУЧЕНИЯ РАСТВОРОВ СИЛИКАТА ЛИТИЯ

3
1. Способ получения растворов силиката лития с силикатным модулем от 1 до 20, плотностью от 1050 до 1300 кг/м и вязкостью до 500 сР при 20°C отличается тем, что получение литиевого жидкого стекла происходит путем растворения осажденного кремнезема или других веществ с высоким содержанием аморфного кремнезема (более 50%) в растворах гидроксида лития, при температуре 60-120°C, в течение 60-120 мин и охлаждением реакционной массы до 10-40°C с последующей фильтрацией или отстаиванием.
2. Способ по п. 2 отличается тем, что в качестве кремнеземсодержащего сырья применяется осажденный кремнезем или другое вещество с высоким содержанием аморфного кремнезема.
4. Способ по п. 3 отличается тем, что введена операция охлаждения реакционной массы после растворения с 60-120°C до 10-40°C с целью уменьшения времени проведения процесса и увеличения выхода продукта.
5. Способ по п. 4 отличается тем, что предложена рекуперация тепла при использовании вод после охлаждения для разбавления литиевой щелочи.